(57)【要約】【課題】植物の枝、茎、蔓、新梢などを結束する粘着テープを改良しようとするものである。【解決手段】テープ状の基材２の一面にその長手方向に沿って粘着剤層３が形成されており、この粘着剤層３の表面４から突出するように基材２の長手方向に沿って非粘着部５を形成して結束用粘着テープ１とする。  上記非粘着部５は基材２の長手方向に沿って、テープの両側縁に形成するようにするとよい。上記非粘着部は基材２の長手方向に沿った両側縁を１回又は複数回折り曲げて粘着剤層上の一部に貼着して形成したり、上記非粘着部は基材に形成した粘着剤層の上に、基材の長手方向にように一定の厚みを有するテープを１枚又は複数枚積層して形成する。【選択図】図１
2012233029.tif 000002
【特許請求の範囲】
【請求項１】
テープ状の基材の一面にその長手方向に沿って形成された粘着剤層と、該粘着剤層の表面から突出するように基材の長手方向に沿って形成された非粘着部を具備する結束用粘着テープ。
【請求項２】
上記非粘着部は基材の長手方向に沿ってその両側縁に形成したことを特徴とする請求項１に記載の結束用粘着テープ。
【請求項３】
上記非粘着部は基材の長手方向に沿った両端縁を１回又は複数回折り曲げて粘着剤層上の一部に貼着して形成されていることを特徴とする請求項１または２に記載の結束用粘着テープ。
【請求項４】
上記非粘着部は基材に形成した粘着剤層の上に、基材の長手方向に延びる一定の厚みを有する細幅状のテープを１枚又は複数枚積層して形成したことを特徴とする請求項１または２に記載の結束用粘着テープ。
【請求項５】
自着粘着力における接着力が３〜２０Ｎ、かつ、非粘着部の突出高さが０．００１〜０．７ｍｍであることを特徴とする請求項１〜４のいずれかに記載の結束用粘着テープ。
【発明の詳細な説明】
【技術分野】
【０００１】
本発明は結束用の粘着テープに関し、特に野菜等の植物や生物、さらに詳しくは、栽培中の葡萄やトマト等の植物の蔓を支柱や棚等に誘引結束するための粘着テープに関する。
【背景技術】
【０００２】
一般に、りんご、梨、葡萄等の果実や、きゅうり、トマト、茄子等の野菜、花等の鑑賞用植物といった植物を栽培する場合、栽培中に風や自重によって枝や蔓が折れたり傷つくことを防ぐためや、成長する方向を調節してバランスよく成長させることによって植物の健全化を図り、また、収穫し易くする等のために、その蔓や茎や枝などを支柱や棚にプラスチック等で被覆した針金で括り付けて固定することが行われている。
この結束作業自体は単純なものであるが、生育中の短期間のうちに、膨大な量の結束を行う必要があり、非常に労力を伴う仕事であった。
【０００３】
そうしたことから、出願人らは粘着テープを使用した結束方法を提案してきたが、これは粘着テープの粘着剤面同士を合掌貼りにして結束する方法であり、上記のように針金を使用しないため、安全性が高いという特徴がある（特許文献１）。また、この粘着テープによって結束するための結束機を用いた結束方法も提案してきた（特許文献２）。
【０００４】
しかし、この粘着テープによる結束は粘着剤面同士を貼り合わせる合掌貼りで行うことから、粘着剤面が作物に付着するため成長する茎、蔓、枝、新梢などとの間の滑り性が悪く、栽培中の植物の成長に悪影響を与える虞があった。また、結束後、風雨等により巻回されたテープ端縁が支柱などとの間で擦られたりして、テープ端縁から裂けてしまうといった問題も生じていた。
【先行技術文献】
【特許文献】
【０００５】
【特許文献１】実開平３−３５７１号公報
【特許文献２】特公平１−２６９２５号公報
【発明の概要】
【発明が解決しようとする課題】
【０００６】
本発明は、植物の茎、蔓、枝、新梢などを結束することができる粘着テープであるが、これによる結束によって植物の成長に悪影響を与えることがなく、また、結束中にその端縁から裂けることが少なく、確実に結束できると共に、結束作業性にも優れたものを得ようとするものである。
【課題を解決するための手段】
【０００７】
本発明は、テープ状の基材の一面にその長手方向に沿って形成された粘着剤層と、該粘着剤層の表面から突出するような基材の長手方向に沿って形成された非粘着部を備える結束用の粘着テープとするものである。
上記非粘着部は基材の長手方向に沿って、テープの両側縁に形成するようにするとよい。
そして、上記非粘着部は基材の長手方向に沿った両側縁を１回又は複数回折り曲げて粘着剤層上の一部に貼着することによって形成したり、基材に形成した粘着剤層の上に、基材の長手方向に沿うように一定の厚みを有する細幅のテープを１枚又は複数枚積層して形成したりする。
【発明の効果】
【０００８】
本発明の結束用の粘着テープは、針金を使用していないために針金が収穫した作物等へ混入する恐れがなく安全性が高いし、この粘着テープの粘着剤面同士を合掌貼りしたり、背貼りしたりするだけで植物の枝、茎、蔓、新梢などを支柱、棚などに容易に固定することができる。また、この粘着テープによって結束した場合には、粘着テープの粘着剤層が植物の枝、茎、蔓、新梢などに接触しないか、接触したとしても僅かであるから、枝、茎、蔓、新梢などへの影響を無くしたり、軽減させることができて、植物の成長に対して悪影響を与えることが少ないし、粘着テープの側縁部の強度が増すことによって、結束後のテープの裂けを大幅に低下させることができる。
【図面の簡単な説明】
【０００９】
【図１】本発明の実施例を示す一部省略拡大斜視図である。
【図２】本発明の他の実施例を示す拡大断面図である。
【図３】本発明の更に他の実施例を示す拡大断面図である。
【図４】本発明の他例を示す拡大断面図である。
【図５】本発明の更に他例を示す拡大断面図である。
【図６】図１に示すものの使用状態を示す説明図である。
【図７】図１に示すものの他の使用状態を示す説明図である。
【発明を実施するための形態】
【００１０】
本発明における結束用粘着テープ１の基材２には、クラフト紙、クレープ紙、和紙などの繊維状物質で形成された多孔性材料や、ポリオレフィン系樹脂、ポリエステル系樹脂、塩化ビニル系樹脂、ポリイミド系樹脂などで形成したプラスチックフイルムを使用することができる。
【００１１】
上記多孔性材料を使用する場合、強度、耐候性、剛性などの特性を調整するために、含浸剤、背面処理剤などによって適宜処理を施すようにすることができる。この多孔性材料の坪量は特に限定されないが、通常４０〜２５０ｇ／ｍ２の範囲にするのが良く、好ましくは１００〜２００ｇ／ｍ２の範囲にするとよい。また、その厚みは、強度、コシ等のバランスから、０．０１〜１ｍｍの範囲が良く、好ましくは０．５〜１ｍｍの範囲にするのがよい。
【００１２】
上記プラスチックフイルムは、上記したもののほか、生分解性や光分解性のプラスチックフイルムを使用すると環境面から好ましいものとすることができる。また、上記したものを複数組み合わせて使用することもでき、上記プラスチックフイルム同志を、またはプラスチックフイルムと多孔性材料を積層して使用することもできる。また、必要に応じて、多孔性のプラスチックフイルムを用いることもできる。
【００１３】
上記プラスチックフイルムには、下記する粘着剤層を形成する粘着剤との密着性を向上させるために、片面又は両面にコロナ処理やプラズマ処理、プライマー処理などの表面処理を施すようにすることもできる。このプラスチックフイルムを使用した基材の坪量は、特に限定されず使用することができる。
【００１４】
上記基材２の一面には粘着剤層３を形成する。粘着剤層を形成する粘着剤としては、ゴム系、アクリル系、その他の公知のものを使用することができる。
ゴム系粘着剤としては特に制限はないが、例えば、天然ゴムやポリイソブチレン、Ａ−Ｂ−Ａ型ブロックポリマー等のエラストマーを１種又は２種以上を組み合わせて使用できる。また、必要に応じて、例えば、ロジン系樹脂、炭化水素系樹脂、アルキルフェノール系樹脂、テルペン系樹脂等の粘着付与樹脂や、パラフィン系オイル、脂肪酸グリセリンエステル、椰子油に代表される軟化剤、その他の添加剤も適宜使用することができる。
【００１５】
アクリル系粘着剤においても特に制限はなく、公知のものを必要に応じて使用することができる。例えば、アルキル（メタ）アクリレートモノマーを主体としてえられるアクリル系ポリマーが挙げられるが、これはメチル（メタ）アクリレートモノマー、エチル（メタ）アクリレートモノマー、シクロヘキシル（メタ）アクリレート、ベンジル（メタ）アクリレート、２−クロロフェニル（メタ）アクリレート、シアノベンジル（メタ）アクリレート等のホモポリマー及びコポリマーなどが挙げられる。
【００１６】
また、上記（メタ）アクリレートモノマーとして、ブチル（メタ）アクリレート、２−エチルヘキシル（メタ）アクリレートを使用する場合には、（メタ）アクリル酸、アクリルアミドなどの極性基を有するビニルモノマー、イソボロニルアクリレート、スチレン等立体的に嵩高いビニルモノマーを共重合させたものを使用してもよい。更に、必要に応じて各種の添加剤を、例えば、凝集性を高めるために架橋剤を使用することなどもできる。
【００１７】
上記粘着剤層３は、テープの用途にもよるがこの粘着剤層同士を接着したときの自着粘着力を３〜２０Ｎ／１０ｍｍ程度にするとよく、好ましくは４〜１５Ｎ／１０ｍｍ程度にするとよい。３Ｎ未満であると粘着剤層同士を充分に接着することができないことが多く、自着粘着力を強いものとすると合掌貼りしたときの結束効果を一段と高めることが可能となる。
また、この粘着剤層は被結束物には付着しにくい弱粘着性を同時に有するものとすることによって、植物の成長にも影響を及ぼさない結束用粘着テープとすることができる。
上記自着粘着力は、後記する試験によって測定したものである。
この粘着剤層３を基材２の背面側に貼付（背貼り）して使用するようなものでは、それに応じた接着力を持たせるようにするとよい。また、合掌貼り、背貼りのいずれでも使用できるような接着性を持たせるようにすると一層便利である。
【００１８】
上記粘着剤層３の厚みは特に制限はないが、通常、０．０１〜１ｍｍの範囲に形成するとよい。０．０１ｍｍ未満では、充分な結束効果を得られないことがあり、１ｍｍ以上にしても結束効果に差は認められないことが多く経済的でない。
【００１９】
この結束用粘着テープ１には、上記粘着剤層３の表面４から突出するように非粘着部５が形成されている。この非粘着部５は、基材２の長手方向に沿って形成されており、通常、長手方向に連続状態に形成するが、場合によっては被着物の枝、茎、蔓、新梢などに影響を及ぼさない程度であれば、不連続状態に形成することもできる。
【００２０】
図１に示すものは、基材２の一面に粘着剤層３を形成したものの、長手方向に沿った側部の端縁を内側に折り返して、粘着剤層同士を接着させることによって、非粘着部５を形成したものであり、この非粘着部５は、基材２の中央部６に帯状に残されている粘着剤層３の表面４から、基材及び粘着剤層の厚み分だけ突出するようになっている。
【００２１】
図２に示すものは、上記図１に示すように長手方向に沿った側部の端縁を内側に折り返したものを、更にもう一度折り返し、二重に折り返したものであって、非粘着部５は、図１の場合に比べて２倍の厚みで突出するようになっている。
また、図２に示すものに比べて、更にもう一度折り返し、三重に折り返すと、非粘着部５は、図１の場合に比べて３倍の厚みで突出するようになる。基材や粘着剤層の厚みの関係から、必要に応じて、更に折り返すようにすることができる。
【００２２】
上記粘着剤層３の表面４から突出する非粘着部５を形成した結束用粘着テープ１の幅は、用途に応じて適宜の幅とされるが、通常、１０〜５０ｍｍ程度、好ましくは１５〜３０ｍｍ程度にするのがよい。
また、粘着剤層の幅は５〜４０ｍｍ程度がよく、好ましくは１０〜２０ｍｍ程度にするとよい。上記粘着剤層の幅が５ｍｍ未満の場合には合掌貼りや背貼りした際にも十分な結束作用が得られず、また、４０ｍｍ以上のときには、結束用粘着テープが栽培中の植物の蔓、茎、新梢等に付着したりして、成長を妨げたり、影響を及ぼす恐れがある。
【００２３】
そして、上記非粘着部５の高さ、即ち粘着剤層３表面４のから非粘着部５の表面７までの高さは、０．００１〜０．７ｍｍ程度がよく、好ましくは０．０１〜０．３ｍｍ程度にするとよい。この高さが０．００１ｍｍより低い場合には、十分な引き裂き強度が得られない他、誘引結束テープが栽培中の植物の蔓、茎、新梢等に付着して成長を阻害する恐れがあり、高過ぎる場合には十分な結束作用が得られない恐れがある。特に、０．３ｍｍ以下の場合は非粘着部を設けない場合に比較して、自着粘着力が２０％以上に設定できて好ましい。
【００２４】
上記した一側に形成されている非粘着部５の幅：残されている粘着剤層３の幅：他側に形成されている非粘着部５の幅の比率は、例えば３：２：３とか、１：２：１とか、１：４：１とか、１：５：１とかの適当な比率にすることができる。
上記の例では、基材の両側縁に形成されている非粘着部５の幅を同じ長さの幅にしているが、一側に形成されている非粘着部５の幅と他側に形成されている非粘着部５の幅を異なった幅のものに形成することもできる。
【００２５】
図３に記載のものは、基材２の一面に粘着剤層３を形成したものの、長手方向に沿った側縁の両側に、細幅のテープ８を貼り付けることによって非粘着部５を形成したものである。この場合にも、細幅のテープ８を長手方向に少し間隔を置いて貼り付けることにより、上記した非粘着部５を不連続状態に形成することもできる。
また、こうした非粘着部５の上に更に細幅の粘着テープ８を貼り付ければ、非粘着部の高さの高いものを得ることができるし、上記の不連続部分を覆うようにして貼り付けることもできる。
そして、この場合にも、上記と同様に一側の非粘着部５の幅と他側の非粘着部５の幅を異なった幅のものにすることができる。
また、こうした非粘着部５は、厚みの出るインクや塗料を塗ることによって形成することもできる。
【００２６】
このような結束用粘着テープ１は適当な長さに切断し、図６に示すように上記粘着剤層３が内側になるようにして、栽培中の植物の枝、茎、蔓、新梢などを支柱や棚と一緒にループ状に囲んでから、結束用粘着テープ１の切断端部１１を重ね合わせて外側から押さえるようにすると粘着剤層３同士が接着されて、合掌貼り状態１４で植物の茎１２、枝、蔓、新梢などを支柱１３や棚に固定することができる。
このとき、結束用粘着テープには非粘着部５が形成されて、結束用粘着テープの側縁部が丈夫になっているので、風雨によってもテープが千切れるようなことがなく、その結束状態を確実に維持できる。また、上記粘着剤層３が直接的に植物の枝、茎、蔓、新梢などに付着することがないので、それらの成長に応じて結束用粘着テープとの間に適度の滑り現象が見られ、成長に悪影響を及ぼすようなこともない。
【００２７】
上記結束用粘着テープ１は、図６と同様に上記粘着剤層３が内側になるようにして、栽培中の植物の枝、茎、蔓、新梢などを支柱や棚と一緒にループ状に囲んでから、結束用粘着テープ１の切断端部１１の粘着剤層３を、粘着剤層３の無い基材２の表面に貼り付ける背貼り状態に接着することによって、同様に植物の茎、枝、蔓、新梢などを支柱や棚に固定することができる。
【００２８】
図７に示すものは、結束用粘着テープ１の粘着剤層３が外側になるようにして、栽培中の植物の枝、茎、蔓、新梢などを支柱や棚と一緒にループ状に囲んでから、結束用粘着テープ１を背貼り状態１５に接着したものである。このものでは結束用粘着テープ１の背面である基材２の粘着剤層３の無い面が、植物の茎１２、枝、蔓、新梢などに接して支柱１３や棚に固定することができるので、植物に対する影響も少ない。こうして結束した結束用粘着テープ１の外面には粘着剤層３存在するが、この粘着剤層の表面より高い非粘着部５が存在するので、植物の葉などがこの結束用粘着テープ１に貼り付くことも適度に防ぐことができる。
【００２９】
図４に示す結束用粘着テープは、基材２の一面に粘着剤層３を形成したものにおいて長手方向に沿った中央部に非粘着部５を設けたものである。この非粘着部５は、上記の図３と同様に細幅のテープ８を貼り付けることによって形成することができる。
図示のものでは、非粘着部５を結束用粘着テープ１の中央部に形成しているが、やや一側方に偏った状態に非粘着部５を形成することもできる。
【００３０】
図５に記載したものは、基材２の一面に粘着剤層３を形成したものにおいて長手方向に沿った一方の側縁に非粘着部５を設けたものである。この非粘着部５は、上記の図１や図２のものと同様に、基材の側部の端縁を折り返すことによって形成したり、一方の側縁に沿って細幅のテープ８を貼り付けることによって形成することができる。
【００３１】
上記の図４や図５に示すものでは、上記と同様にして使用することができ、使用方法によっては粘着剤層３が植物の枝、茎、蔓、新梢などに若干付着することがあるけれども、結束用粘着テープ１として所要の幅を有しているし、非粘着部５の存在によって粘着面積が狭くなっているので、上記したものと同じような効果を得ることができる。
【００３２】
（試験）
本発明における作用効果を見るために、実施例１〜７及び比較例１〜３を用意し、これらについて下記の各試験を行って評価した。
【００３３】
（実施例１〜７、比較例１〜３）
実施例１：厚さ６０μｍの耐水性を付与した横幅２０ｍｍのテープ状の和紙製基材の一面に、厚さ４０μｍのアクリル系粘着剤層を形成し、このテープの両側縁に各々同じテープで横幅５ｍｍのものの粘着剤層同志を接着して非粘着部を形成し、中央部に横幅１０ｍｍの粘着剤層を有する、横幅２０ｍｍの結束用粘着テープとしたものである。
実施例２：非粘着部を形成する横幅５ｍｍのテープを２枚重ねにして非粘着部高さを上記実施例１の２倍にし、他は実施例１と同様に形成した結束用粘着テープである。
実施例３〜７、比較例１〜３：上記実施例１、２に準じて表１、２に記載の内容で結束用粘着テープに形成したものである。なお、比較例１は非粘着部を有しないもの、比較例２は基材のみで粘着剤層を有しないものである。
【００３４】
（自着粘着力試験）
２３℃・５０％ＲＨの条件下、実施例１〜７及び比較例１〜３のテープを試験片とし、試験片の粘着面を内側とし、貼り合わせ長さが１００ｍｍ以上になるように重ね、幅５０ｍｍの２ｋｇのローラーにより、３００ｍｍ／ｍｉｎの速度で１往復圧着し、３０分間放置した。その後、上記試験片をインストロン型引張り試験機に固定し、剥離速度３００ｍｍ／ｍｉｎでＴ型剥離し、そのとき得られた剥離力（Ｎ）を測定した。
【００３５】
（引張り試験）
実施例１〜７及び比較例１〜３のテープを試験片とし、ＪＩＳ  Ｚ０２３７の方法に準じて、２３℃・５０％ＲＨの条件下で、引張試験機のつかみ間隔を１００ｍｍとし、３００ｍｍ／ｍｉｎの速度で引張り、試験片が切断したときの引張り強度（Ｎ）を測定した。
【００３６】
（動摩擦力試験）
実施例１〜７及び比較例１〜３のテープを試験片とした。しっかりと固定された試験テーブルに、両面テープで粘着面を上側として試験片を固定した。サンドペーパー＃３２０の背面を２５ｍｍ×７５ｍｍのステンレス板に固定したすべり片を、サンドペーパーの粗面が試験片に接触するように載せ、さらに荷重２００ｇの錘を載せた。その後、２３℃・５０％ＲＨの条件下、オートグラフ（島津製作所製）を用いて、１００ｍｍ／ｍｉｎの速度ですべり片を試験片上で滑らせ、動摩擦力を測定した。なお、動摩擦力とは、最初の静摩擦力を除外し、接触面間の相対ずれ運動を開始した後から６０ｍｍまでの荷重の平均値（Ｎ）とした。
【００３７】
（結果）
各試験の結果を表１、２に示す。
なお、比較例２、３の自着力における「測定不可」は、粘着剤層同士が接着しなかったので、測定できなかったことを示す。
【００３８】
（評価）
表１及び表２に示されているように、実施例１〜７に示す非粘着部を有するテープでは、動摩擦力が０．６６〜１．１１であって非粘着部を有しない比較例１の５．３８Ｎに比べて大きく低下している。引張り強度は実施例において約１０４〜２６２Ｎと、比較例１の約８７Ｎよりも大きくて丈夫になっている。また、自着粘着力において、実施例のものは比較例１に比べて低下しており、非粘着部の突出高さを０．３ｍｍ以下とすれば、比較例１の非粘着部のないものの自着粘着力の２０％以上が得られている。
比較例２は基材のみのものであるので、自着粘着力は無く、引張り強度は比較例１とほぼ同じであり、動摩擦力は比較例１に比べて小さい。比較例３は非粘着部の高さが高いので、自着粘着力は無く、引張り強度は大幅に高くなっていることが判る。
【００３９】
【表１】
2012233029.tif 000003
【００４０】
【表２】
2012233029.tif 000004
【符号の説明】
【００４１】
１    結束用粘着テープ
２    基材
３    粘着剤層
４    粘着剤層の表面
５    非粘着部
７    非粘着部の表面
１２  植物の茎
１３  支柱
１４  合掌貼り状態
１５  背貼り状態
【図１】
2012233029.tif 000005
【図２】
2012233029.tif 000006
【図３】
2012233029.tif 000007
【図４】
2012233029.tif 000008
【図５】
2012233029.tif 000009
【図６】
2012233029.tif 000010
【図７】
2012233029.tif 000011